FR 2539147 A1 19840713 FR 8300361 A 19830106 PROCEDE D'ATTAQUE D'UNE FEUILLE D'ALUMINIUM DESTINEE A LA FABRICATION DES CONDENSATEURS ELECTROLYTIQUES La présente invention se rapporte à un procédé pour attaquer une feuille d'aluminium destinée à la fabrication des condensateurs électrolytiques. On sait bien attaquer, par voie électrochimique, la surface d'une feuille d'aluminium utilisée- comme électrode d'un condensateur électrolytique, afin d'augmenter sa surface efficace. I1 existe un procédé d'attaque en courant continu où l'on applique une tension continue avec la feuille dlaluminium comme anode et un procédé d'attaque -en courant alternatif où on applique une tension alternative entre la feuille d'aluminium et une plaque de charbon comme électrode opposée. Bien que cela augmente profondément la rugosité de surface, le procédé d'attaque en courant continu pose un pro blème de réduction de la résistance mécanique.Bien que la surface soit rendue peu rugueuse dans le procédé d'attaque en courant alternatif, cela pose des problèmes parce que l'aluminium se dissout dans la solution d'attaque en réduisant simplement l'épaisseur, il est donc peu efficace parce que la surface effective de la feuille d'aluminium n'augmente pas proportionnellement à la quantité d'aluminium dissous et peut même au contraire diminuer à partir d'un certain point La présente invention a pour but d'éliminer les pro blemes posés par l'art antérieur et est caractérisée en ce qu'une attaque à haute fréquence est effectuée avant lBatta- que en courant alternatif afin d'augmenter remarquablement la valeur de l'aire efficace. Selon le procédé d'attaque de la présente invention, la formation d'une pellicule et la corrosion sont assures simultanément par une attaque à haute fréquence. Bien que cette pellicule, qui est forte et résiste à la corrosion, se forme à la surface de la feuille d'aluminium avec la progression de l'attaque, une corrosion s'effectue profondément. Quand une attaque en courant alternatif est effectuée à partir de cet état, la corrosion à la surface de la feuille d'aluminium est restreinte par la pellicule formée par l'attaque à haute fréquence tandis que l'attaque en courant alternatif continue la corrosion interne que l'attaque à haute fréquence a commencée, donc la surface efficace augmente bien plus lorsque la feuille d'aluminium est dissoute dans la solution d'attaque à un point plus important. Selon l'épaisseur de la feuille d'aluminium; une attaque de l'ordre de 0, 05 mm à environ Q,15 mm de profondeur devient possible en changeant la durée d'attaque En conséquence, un traitement d'attaque d'une feuille d'aluminium de 0,05 mm à 0,15 mm d'épaisseur est possible en utilisant un seul dispositif, donc l'efficacité d'attaque ainsi que l'économie peuvent être remarquablement améliorées On décrira ci-après en détail un mode de réalisation de l'invention. (1) Feuille d'aluminium utilisée dans ce mode de réalisation feuille d'aluminium adoucie de 0,1 mm d'épaisseur d'une pureté d'au moins 99, 99 %. (2) Attaque à haute fréquence Solution de traitement solution acqueuse mélangée consistant en une solution aqueuse contenant HCl avec un acide ajouté au premier. Température de la solution 4 600C Fréquence de corrosion électrolytique : 1 kHz - 100 kHz Tension à a changer selon la fréquence Durée de corrosion électrolytique : 3 mn (à changer avec l'épaisseur de la feuille d'aluminium) (3) Attaque en courant alternatif Solution de traitement : comme en (2) Température de la solution 0 600C au moins Fréquence de la corrosion électrolytique : 60 Hz Densité du courant : densité ordinaire Durée de corrosion électrolytique : 3 mn (à changer avec l'épaisseur de la feuille d'aluminium). Après avoir effectué l'attaque à haute fréquence et l'attaque en courant alternatif aux première et seconde étapes, respectivement, on a lavé la feuille d'aluminium attaquée avec de l'eau, et on l'a soumise à un traitement de for mation en utilisant une tension continue de 20- Volts. Les surfaces efficaces déterminées par mesure de la capacité électrostatique sont données au tableau ci-après. Fréquence 1 2 3 5 10 30 50 100 kHz Capacité électrosta- 29,1 40,3 50,8 54,2 58,5 60,2 59g9 60,1 tique yx F/cm2 Comme on l'a décrit dans ce qui précède, la capacité électrostatique des condensateurs électrolytiques peut être remarquablement accrue en utilisant une feuille d'aluminium attaquée selon le procédé d'attaque de la présente invention. REVENDICATION 1. Procédé d'attaque électro-chimique d'une feuille d'aluminium destinée à la fabrication des condensateurs électrolytiques, caractérisé en ce que l'attaque est effectuée en utilisant une haute fréquence d'au moins 1 kHz et en utilisant ensuite un courant alternatif.